(57)【特許請求の範囲】
【請求項１】
ガラス容器の外面および内面、あるいはいずれか一方の表面に、屈折率が０．１以上異なる二種類の蒸着膜を交互に含んでなる多層膜を、ポリシロキサン系塗膜を介して、間接的に備え、
前記多層膜の下層として、シリカ層、クロム層、ジルコニウム層、アルミニウム層の少なくとも一層を含むことを特徴とする多発色ガラス容器。
【請求項２】
前記二種類の蒸着膜として、シリカ層と、チタン層とを交互に、少なくとも二層以上含むことを特徴とする請求の範囲の第１項に記載の多発色ガラス容器。
【請求項３】
前記複数の蒸着膜の厚さをそれぞれ５０〜３，０００ｎｍの範囲内の値とすることを特徴とする請求の範囲の第１項〜第３項のいずれか一項に記載の多発色ガラス容器。
【請求項４】
ガラス容器の表面に多層膜を、直接的または間接的に備えた多発色ガラス容器の製造方法であって、下記工程（１）、（１´）、および（２）を含むことを特徴とする多発色ガラス容器の製造方法。
（１）ガラス容器を準備する工程
（１´）ガラス容器の外面に、ポリシロキサン系塗膜を形成する工程
（２）ポリシロキサン系塗膜を形成したガラス容器の外面に、屈折率が０．１以上異なる二種類の蒸着膜を交互に含んでなる多層膜であって、下層として、シリカ層、クロム層、ジルコニウム層、アルミニウム層の少なくとも一層を含む多層膜を、蒸着法またはスパッタリング法により形成する工程
【請求項５】
前記工程（２）において、ガラス容器を回転させながら多層膜を形成することを特徴とする請求の範囲の第４項に記載の多発色ガラス容器の製造方法。
【発明の詳細な説明】
【技術分野】
【０００１】
本発明は、多発色ガラス容器およびその製造方法に関し、より詳細には、ガラス容器を見る方向によって、当該ガラス容器の色が異なって見えるとともに、高い表面硬度を有する多発色ガラス容器およびその製造方法に関する。
【背景技術】
【０００２】
従来、ガラス用の熱硬化性塗料組成物としては、硬化塗膜の強度に優れ、ガラス表面との密着力に優れていることから、メラミン樹脂が多用されていた。そして、ガラス表面に塗装した後、加熱硬化させることにより、硬化塗膜を形成し、ガラスの装飾性や美的外観性、さらにはガラスの保護性を向上させていた。
しかしながら、かかる熱硬化性塗料組成物からなる硬化塗膜は、ガラス表面に曲面部分や突起部分が存在する場合には、剥離しやすいという問題が見られた。また、これらの硬化性塗料組成物中に、複数の着色剤を添加しても、不均一に分散するだけであって、ガラス容器の装飾性や美的外観性が劣るとともに、硬化塗膜の強度を著しく低下させる場合が見られた。【０００３】
そこで、（Ａ）成分としてのポリオール樹脂（ａ１）と、イソシアネート化合物と反応する硬化剤（ａ２）と、からなるフィルム形成性樹脂に対して、（Ｂ）成分としてのアルコキシシラン化合物の部分加水分解縮合物と、（Ｃ）成分としての大きさが０．１〜４０μｍである無機骨材（ｃ１）及び粒径が０．０１〜３０μｍである有機高分子粒子（ｃ２）からなる少なくとも１種の骨材とを添加してなる塗料組成物が開示されている（特許文献１参照）。
また、ガラス用の熱硬化性塗料組成物として、エポキシ樹脂を主成分とし、それにポリオール化合物を反応させた塗料組成物も開示されている（特許文献２参照）。
しかしながら、いずれの塗料組成物からなる硬化塗膜も強度が不足しており、しかもガラス容器は見る方向にかかわらず、基本的に単一色として認識されるだけであって、ガラス容器の装飾性や美的外観性としては、いまだ不十分であるという問題が見られた。
一方、反射防止膜として、平板なガラス基材の表面に、屈折率が異なる複数の蒸着膜を交互に積層して、多層膜を形成する技術は知られている。しかしながら、反射防止膜の場合、むしろ干渉光の発生を抑制しつつ、透過率を高めることを意図しており、そのような干渉光を積極的に利用して、立体的なガラス容器を見る方向によって、当該ガラス容器の色が異なって見えるように構成した例は見られなかった。
【特許文献１】特開平１１−１８１３３４号公報  （特許請求の範囲）
【特許文献２】特開平１１−８０６６２号公報  （特許請求の範囲）
【発明の開示】
【発明が解決しようとする課題】
【０００４】
そこで、本発明の発明者らは、上記の問題を鋭意検討したところ、ガラス容器の表面に、屈折率が異なる複数の蒸着膜からなる多層膜を形成することにより、干渉光を積極的に利用して、ガラス容器の色が見る角度によって異なって見えるとともに、表面硬度を著しく向上させることができることを見出し、本発明を完成させたものである。
すなわち、本発明の目的は、ガラス容器を見る方向によって、当該ガラス容器の色が異なって見えるとともに、表面硬度が著しく高い多発色ガラス容器およびそのような多発色ガラス容器が効率的に得られる製造方法を提供することである。
【課題を解決するための手段】
【０００５】
本発明によれば、ガラス容器の外面および内面、あるいはいずれか一方の表面に、屈折率が０．１以上異なる二種類の蒸着膜を交互に含んでなる多層膜を、ポリシロキサン系塗膜を介して、間接的に備え、前記多層膜の下層として、シリカ層、クロム層、ジルコニウム層、アルミニウム層の少なくとも一層を含むことを特徴とする多発色ガラス容器が提供され、上述した問題点を解決することができる。
すなわち、このように屈折率が異なる複数の蒸着膜からなる多層膜を備えることにより、ガラス容器を見る方向によって、波長が異なる干渉光が発生しやすくなり、レインボーカラーや玉虫色、さらには鱗粉模様等の複雑な色具合に、ガラス容器の色を認識させることができる。特に、ガラス容器の内部に、着色した内容物が収容されている場合には、極めて複雑な色具合に、ガラス容器の色を認識させることができる。
また、屈折率が異なる複数の蒸着膜からなる多層膜は、複数の無機質材料等を原材料として使用しているために、樹脂塗膜と異なり、表面硬度を著しく高い値とすることができる。
なお、複数の蒸着膜からなる多層膜は、ガラス容器の表面全体に設ける必要はなく、当該多層膜をパターニングして、所定の図形、文字、記号を表すことも好ましいし、さらには、ガラス容器を眺めた場合に、視覚できる範囲にのみ形成することも好ましい。
また、本発明の多発色ガラス容器を構成するにあたり、多層膜が、屈折率が０．１以上異なる二種類の蒸着膜を交互に含むことが好ましい。
このように構成することにより、ガラス容器を見る方向によって、波長が異なる干渉光がさらに発生しやすくなり、ガラス容器において各種の色を認識させることができる。
また、このように構成することにより、蒸着材料の数や蒸着条件のばらつきを少なくすることができ、多層膜の形成を容易かつ安定的に実施することができる。
また、本発明の多発色ガラス容器を構成するにあたり、多層膜の下層として、シリカ層、クロム層、ジルコニウム層、アルミニウム層の少なくとも一層を含むことが好ましい。
このように構成することにより、ガラス容器と、多層膜との間の密着力を向上させることができ、ガラス容器と、多層膜との間の剥離を容易に防止することができる。
なお、下層としてのシリカ層としては、酸化ケイ素（ＳｉＯ２）を主成分とするものであれば良く、クロム層としては、金属クロム（Ｃｒ）や酸化クロム（ＣｒＯ２）を主成分とするものであれば良い。同様に、ジルコニウム層としては、金属ジルコニウム（Ｚｒ）や酸化ジルコニウム（ＺｒＯ２）を主成分とするものであれば良く、アルミニウム層としては、金属アルミニウム（Ａｌ）や酸化アルミニウム（Ａｌ２Ｏ３）を主成分とするものであれば良い。
また、本発明の多発色ガラス容器を構成するにあたり、ガラス容器の外面または内面と、複数の蒸着膜との間に、ポリシロキサン系塗膜を備えることが好ましい。
このように構成することにより、ガラス容器と、多層膜との間の剥離を、さらに有効に防止することができる。
また、ポリシロキサン系塗膜の内部に、各種着色剤を添加することができ、ガラス容器を見る方向によって、各種複雑な色具合を認識させることができる。
なお、多層膜との間の剥離を、さらに有効に防止するためには、ポリシロキサン系塗膜の硬度を３Ｈ以上の値とすることがより好ましい。
【０００８】
また、本発明の多発色ガラス容器を構成するにあたり、二種類の蒸着膜として、シリカ層と、チタン層とを交互に、少なくとも二層以上含むことが好ましい。
このように屈折率が比較的小さいシリカ層（屈折率：１．４６）と、屈折率が比較的大きいチタン層（屈折率：２．３５）と、少なくとも二層以上含むことにより、多発色性を顕著に発揮することができる。
また、このように構成することにより、ガラス容器に対する密着力や表面硬度を高めることができるとともに、蒸着条件のばらつきを少なくすることができ、多層膜の形成を容易かつ安定的に実施することができる。
なお、シリカ層としては、酸化ケイ素（ＳｉＯ２）を主成分とするものであれば良く、チタン層としては、金属チタン（Ｔｉ）、一酸化チタン（ＴｉＯ）、および二酸化チタン（ＴｉＯ２）のいずれかを主成分とするものであれば良い。【０００９】
また、本発明の多発色ガラス容器を構成するにあたり、複数の蒸着膜の厚さをそれぞれ５０〜３，０００ｎｍの範囲内の値とすることが好ましい。
このように構成することにより、複数の蒸着膜の内部で発生する歪を小さくすることができるとともに、蒸着条件のばらつきを少なくすることができ、多層膜の形成を容易かつ安定的に実施することができる。【００１１】
また、本発明の別の態様は、ガラス容器の表面に多層膜を、直接的または間接的に備えた多発色ガラス容器の製造方法であって、下記工程（１）、（１’）、および（２）を含むことを特徴とする多発色ガラス容器の製造方法である。
（１）ガラス容器を準備する工程
（１’）ガラス容器の外面に、ポリシロキサン系塗膜を形成する工程
（２）ポリシロキサン系塗膜を形成したガラス容器の外面に、屈折率が０．１以上異なる二種類の蒸着膜を交互に含んでなる多層膜であって、下層として、シリカ層、クロム層、ジルコニウム層、アルミニウム層の少なくとも一層を含む多層膜を、蒸着法またはスパッタリング法により形成する工程
すなわち、このように屈折率が異なる複数の蒸着膜からなる多層膜を備えることにより、波長が異なる干渉光が発生しやすくなり、ガラス容器を見る方向によって、異なる色が認識されるガラス容器を効率的に得ることができる。
また、屈折率が異なる複数の蒸着膜からなる多層膜は、樹脂塗膜と異なり、屈折率が異なる複数の無機質材料等を使用しているために、表面硬度が著しく高いガラス容器を効率的に得ることができる。
また、本発明の多発色ガラス容器の製造方法を実施するにあたり、工程（２）において、屈折率が０．１以上異なる二種類の蒸着膜を交互に形成することが好ましい。
このように実施することにより、ガラス容器を見る方向によって、ガラス容器において各種の色を認識できるガラス容器を効率的に製造することができる。
また、本発明の多発色ガラス容器の製造方法を実施するにあたり、多層膜の下層として、シリカ層、クロム層、ジルコニウム層、アルミニウム層の少なくとも一層を形成することが好ましい。
また、本発明の多発色ガラス容器の製造方法を実施するにあたり、工程（１）および（２）の間に、工程（１´）として、ポリシロキサン系塗膜を形成する工程を含むことが好ましい。
このように実施することにより、ガラス容器と、多層膜との間の剥離を、さらに有効に防止可能なガラス容器を効率的に製造することができる。
また、ポリシロキサン系塗膜の内部に、各種着色剤を添加することができるため、さらに複雑な色具合を認識可能なガラス容器を効率的に製造することができる。
【００１５】
また、本発明の多発色ガラス容器の製造方法を実施するにあたり、工程（２）において、ガラス容器を回転させながら多層膜を形成することが好ましい。
このように実施することにより、多層膜を均一かつ安定的に形成することができる。【００１６】
本発明の多発色ガラス容器によれば、ガラス容器の表面に、屈折率が異なる複数の蒸着膜（スパッタリング膜を含む、以下、同様である。）からなる多層膜を形成することにより、波長が異なる複数の干渉光が発生しやすくなり、ガラス容器を見る方向によって、レインボーカラーや玉虫色、さらには鱗粉模様等の複雑な色具合に、ガラス容器の色を認識させることができる。
また、ガラス容器の表面に塗膜を有する場合はもちろんのこと、かかる塗膜を有しない場合であっても、ガラス容器の内部に着色した内容物が収容されている場合には、レインボーカラー等の極めて複雑な色具合を、内容物の色と、ガラス容器の色との混合色として認識させることができる。したがって、各種用途において、ガラス容器の装飾性や美的外観性をさらに向上させることができる。
また、屈折率が異なる複数の蒸着膜からなる多層膜は、複数の無機質材料等を原材料として構成しているために、樹脂塗膜と異なり、表面硬度を著しく高い値とすることができる。したがって、オーバーコート層を設けることなく、ガラス容器の保護性や耐傷性についても、向上させることができる。
さらに、多層膜の下層にシリカ層等を含むことにより、立体的なガラス容器と、多層膜との間の密着力を向上させることができる。したがって、ガラス容器と、多層膜との間の剥離を容易に防止することができる。
また、本発明の多発色ガラス容器の製造方法によれば、屈折率が異なる複数の蒸着膜からなる多層膜を、蒸着法またはスパッタリング法により形成することにより、ガラス容器を見る方向によって、当該ガラス容器の色が異なって見えるとともに、表面硬度が著しく向上した多発色ガラス容器を効率的かつ安定的に提供することができる。
【図面の簡単な説明】
【００１７】
【図１】（ａ）〜（ｄ）は、多発色ガラス容器の態様を説明するために供する部分断面図である。
【図２】（ａ）〜（ｂ）は、多発色ガラス容器の別の態様を説明するために供する部分断面図である。
【図３】（ａ）〜（ｂ）は、硬化塗膜を備えた多発色ガラス容器の態様を説明するために供する部分断面図である。
【図４】（ａ）〜（ｂ）は、多発色ガラス容器の態様を説明するために供する断面図である。
【図５】（ａ）〜（ｂ）は、硬化塗膜を備えた多発色ガラス容器の態様を説明するために供する断面図である。
【図６】硬化塗膜を備えた多発色ガラス容器の製造方法を説明するために供するフローチャートである。
【図７】真空蒸着装置を説明するために供する図である。
【発明を実施するための最良の形態】
【００１８】
［第１の実施形態］
第１の実施形態は、図１〜図５に示すように、ガラス容器２の外面および内面、あるいはいずれか一方の表面に、屈折率が０．１以上異なる二種類の蒸着膜６ａ〜６ｈを交互に含んでなる多層膜６を、ポリシロキサン系塗膜を介して、間接的に備え、前記多層膜の下層として、シリカ層、クロム層、ジルコニウム層、アルミニウム層の少なくとも一層を含むことを特徴とする多発色ガラス容器８である。
以下、構成要件等に分けて具体的に説明する。
【００１９】
１．ガラス容器
（１）形状
ガラス容器の形状は特に制限されるものでなく、化粧ビンや薬用ビン等のガラス容器における用途に対応させて、ボトルネック型のガラスビン、矩形状のガラスビン、円筒状のガラスビン、異形のガラスビン、矩形状のガラス箱、円筒状のガラス箱、異形のガラス箱等が挙げられる。
また、ガラス容器の形状に関して、外周部に沿って肉厚部を設けたり、あるいは外周部の一部に面取り部を設けたりすることも好ましい。
この理由は、このようなガラス容器であれば、硬化塗膜を形成し、ガラス容器の正面から眺めた場合、外周部の肉厚部や面取り部において干渉光が集光し、より鮮明かつ複雑な色を観察することができるためである。
なお、このようなガラス容器を構成するガラスの種類についても特に制限されるものでなく、ソーダ石灰ガラス、ホウ珪酸ガラス、鉛ガラス、リン酸塩ガラス、アルミノ珪酸塩ガラス等が挙げられる。【００２０】
（２）着色性
また、ガラス容器を構成するガラスとして、無色透明ガラスを好適に用いることができるが、着色透明ガラスや着色半透明ガラスを用いることも好ましい。
この理由は、着色透明ガラスや着色半透明ガラスを用いることにより、内容物の識別性を過度に低下させることなく、干渉光によって、レインボーカラーや玉虫色、さらには鱗粉模様等の複雑な色具合を認識することができるためである。例えば、ガラス容器に収容する内容物が白色の場合、その色の認識を妨げることなく、さらに、干渉光によって、レインボーカラー等の複雑な色具合を明確に認識することができる。【００２１】
（３）硬化塗膜
また、図３〜図５に示すように、ガラス容器２の表面に硬化塗膜４を、全面的または部分的に備えることが好ましい。より具体的には、主剤として、ポリシロキサン系樹脂、メラミン樹脂、フェノール樹脂、ユリア樹脂、グアナミン樹脂およびこれらの誘導体から構成された硬化塗膜を形成することが好ましい。
特に、ポリシロキサン系の硬化塗膜を備えることにより、後述するように、硬化塗膜の硬さを所望範囲内の値に容易に調整することができ、ガラス容器と、多層膜との間の剥離を有効に防止することができる。
また、硬化塗膜の構成材料として、メラミン樹脂等に、ポリオール化合物、例えば、ヒドロキシル基含有アクリル樹脂、ヒドロキシル基含有エポキシ樹脂、ヒドロキシル基含有ポリエステル樹脂、ヒドロキシル基含有ウレタン樹脂等を反応させて構成したポリオール変性ホルムアルデヒド系樹脂を使用することも好ましい。
この理由は、このようなポリオール変性ホルムアルデヒド系樹脂を使用することにより、ガラスに対する密着力を向上させるとともに、硬化塗膜の平滑性や薄膜性をより向上させることができるためである。【００２２】
また、ポリシロキサン系樹脂やメラミン樹脂の主剤に対して、硬化剤（硬化触媒を含む。以下、同様である。）を添加することが好ましい。
このような硬化剤としては、白金、ジブチルスズ、シュウ酸ジメチルエステル、シュウ酸ジエチルエステル、マレイン酸無水物、フタル酸無水物、モノクロロ酢酸ナトリウム塩、モノクロロ酢酸カリウム塩、α、α−ジクロロヒドリン、エチルアミン塩酸塩、トリエタノールアミン塩酸塩、塩化アンモニウム、硫酸アンモニウム、塩化アンモニウム塩、硫酸アンモニウム塩、尿素誘導体、イミドスルフォン酸ニアンモニウム等の一種単独または二種以上の組み合わせが挙げられる。
なお、かかる硬化剤の添加量を、主剤１００重量部に対して、０．１〜３０重量部の範囲内の値とすることが好ましい。
この理由は、かかる硬化剤の添加量が０．１重量部未満の値となると、添加効果が発現しない場合があるためであり、一方、かかる硬化剤の添加量が３０重量部を超えると、主剤の反応性を制御することが困難となる場合があるためである。【００２３】
また、硬化塗膜を構成する熱硬化性組成物中に、各種添加剤を添加することが好ましく、特に、シランカップリング剤を、主剤１００重量部に対して、０．５〜２０重量部の範囲で添加することが好ましい。
このようなシランカップリング剤の種類は特に制限されるものではないが、例えば、γ−ウレイドプロピルトリエトキシシラン、γ−ウレイドプロピルトリメトキシシラン、γ−アミノプロピルトリエトキシシラン、γ−アミノプロピルトリメトキシシラン、γ−（２−アミノエチル）アミノプロピルトリメトキシシラン、γ−（２−アミノエチル）アミノプロピルメチルジメトキシシラン等のアミノシランカップリング剤を用いることがより好ましい。【００２４】
また、硬化塗膜の厚さを１〜１００μｍの範囲内の値とすることが好ましい。
この理由は、かかる硬化塗膜の厚さが１μｍ未満の値になると、強度が不足して、ガラス容器の表面から容易に剥離したり、均一に形成することが困難となったりする場合があるためである。一方、かかる硬化塗膜の厚さが１００μｍを超えると、その上の多層膜が剥離しやすくなる場合があるためである。
したがって、硬化塗膜の厚さを５〜５０μｍの範囲内の値とすることがより好ましく、１０〜３０μｍの範囲内の値とすることがさらに好ましい。【００２５】
また、ＪＩＳ  Ｋ５４００に準拠して測定される硬化塗膜の鉛筆硬度を３〜５Ｈの範囲内の値とすることが好ましい。
この理由は、かかる硬化塗膜の鉛筆硬度が３Ｈ未満の値になると、その表面に多層膜を形成した場合に、多層膜の内部応力によって、硬化塗膜ごと剥離しやすくなる場合があるためである。一方、かかる硬化塗膜の鉛筆硬度が５Ｈを超えると、ガラス容器の角部等において、硬化塗膜自体が剥離しやすくなる場合があるためである。
したがって、かかる硬化塗膜の鉛筆硬度を４〜５Ｈの範囲内の値とすることがより好ましい。【００２６】
２．多層膜
本発明において、図１〜図５に示すように、ガラス容器２の外面および内面、あるいはいずれか一方の表面に、屈折率が異なる複数の蒸着膜６ａ〜６ｈからなる多層膜６を備えることを特徴とする。
この理由は、このような屈折率が異なる複数の蒸着膜からなる多層膜を備えることにより、波長が異なる干渉光が発生しやすくなり、ガラス容器を見る方向によって、異なる色を認識することができるためである。したがって、ガラス容器の表面に塗膜を有する場合はもちろんのこと、かかる塗膜を有しない場合であっても、ガラス容器の内部に着色した内容物が収容されている場合には、極めて複雑な色具合に、ガラス容器の色を認識させることができ、各種用途において、ガラス容器の装飾性や美的外観性を向上させることができる。
また、このような屈折率が異なる複数の蒸着膜からなる多層膜を備えることにより、樹脂塗膜と異なり、表面硬度を著しく高い値とすることができるためである。したがって、オーバーコート層を設けることなく、ガラス容器の保護性や耐傷性についても、向上させることができる。【００２７】
なお、屈折率が異なる複数の蒸着膜の構成材料としては、シリカ（ＳｉＯ２、屈折率：１．４６）、ゲルマニウム（Ｇｅ、屈折率：４．０）、硫化亜鉛（ＺｎＳ、屈折率：２．４）、二酸化チタン（ＴｉＯ２、屈折率：２．４）、酸化セリウム（ＣｅＯ２、屈折率：２．３）、酸化タンタル（Ｔａ２Ｏ５、屈折率：２．１）、酸化ジルコニウム（ＺｒＯ２、屈折率：２．０５）、一酸化ケイ素（ＳｉＯ、屈折率：１．９）、酸化イットリウム（Ｙ２Ｏ３、屈折率：１．８７）、フッ化鉛（ＰｂＦ２、屈折率：１．７５）、酸化マグネシウム（ＭｇＯ、屈折率：１．７２）、酸化アルミニウム（Ａｌ２Ｏ３、屈折率：１．６３）、フッ化セリウム（ＣｅＦ３、屈折率：１．３）、フッ化ランタン（ＬａＦ３、屈折率：１．５５）、二酸化ケイ素（ＳｉＯ２、屈折率：１．４６）、フッ化バリウム（ＢａＦ２、屈折率：１．３）、フッ化カルシウム（ＣａＦ２、屈折率：１．４）、フッ化マグネシウム（ＭｇＦ２、屈折率：１．３８）、フッ化リチウム（ＬｉＦ、屈折率：１．３６）、フッ化ナトリウム（ＮａＦ、屈折率：１．３）等の一種単独または二種以上の組み合わせが挙げられる。【００２８】
また、図１（ａ）〜（ｄ）に示すように、多層膜６が、屈折率が０．１以上異なる二種類の蒸着膜６ａ〜６ｈを交互に含むことが好ましい。
この理由は、このように構成することにより、ガラス容器を見る方向によって、波長が異なる干渉光がさらに発生しやすくなり、ガラス容器において各種の色を認識させることができるためである。
また、このように構成することにより、蒸着材料の数や蒸着条件のばらつきを少なくすることができ、多層膜の形成を容易かつ安定的に実施することができるためである。さらに、このように構成することにより、多層膜の内部応力の発生を低減しやすくなるためである。【００２９】
また、多層膜の下層として、シリカ層、クロム層、ジルコニウム層、アルミニウム層の少なくとも一層を含むことが好ましい。
この理由は、このように構成することにより、ガラス容器と、多層膜との間の密着力を向上させることができ、ガラス容器と、多層膜との間の剥離を容易に防止することができるためである。
なお、多層膜の下層として、シリカ層、クロム層、ジルコニウム層、アルミニウム層の厚さは、干渉光を必ずしも発生させる必要がないことから、例えば、１０〜１００ｎｍの範囲内の値とすることが好ましい。【００３０】
また、多層膜を二種類の蒸着膜から構成するとともに、当該二種類の蒸着膜として、シリカ層と、チタン層とを含むことが好ましい。
この理由は、このように構成することにより、ガラス容器に対する密着力を高めることができ、多層膜の剥離を有効に防止することができるためである。また、このように屈折率が比較的小さいシリカ層と、屈折率が比較的大きいチタン層と、を含むことにより、多発色性を顕著に発揮することができるためである。さらに、このように特定の蒸着膜から構成することにより、蒸着条件のばらつきを少なくすることができ、多層膜の形成を容易かつ安定的に実施することができるためである。【００３１】
また、複数の蒸着膜の厚さをそれぞれ５０〜３，０００ｎｍの範囲内の値とすることが好ましい。
この理由は、各蒸着膜の厚さが５０ｎｍ未満の値になると、効率的かつ安定的に干渉光を発生することが困難となる場合があるためである。一方、各蒸着膜の厚さが３，０００ｎｍを超えた値になると、均一な厚さに形成することが困難となったり、安定的に干渉光を発生することが困難となる場合があるためである。さらに、このように構成することにより、複数の蒸着膜の内部で発生する歪を小さくすることができるとともに、蒸着条件のばらつきを少なくすることができ、多層膜の形成を容易かつ安定的に実施することができるためである。
したがって、複数の蒸着膜の厚さをそれぞれ８０〜１，０００ｎｍの範囲内の値とすることがより好ましく、１００〜８００ｎｍの範囲内の値とすることがさらに好ましい。【００３２】
また、図１（ａ）〜（ｄ）に示すように、複数の蒸着膜６ａ〜６ｈの厚さが、それぞれ実質的に等しいことが好ましい。
この理由は、このように構成することにより、波長が異なる干渉光がさらに発生しやすくなり、ガラス容器において各種の色を認識させることができるためである。また、複数の蒸着膜の内部で発生する歪を小さくすることができ、ガラス容器に対する密着力を高めることができるためである。さらに、このように構成することにより、蒸着条件のばらつきを少なくすることができ、多層膜の形成を容易かつ安定的に実施することができるためである。
ただし、図２や図３に示すように、多層膜を構成する複数の蒸着膜の厚さを変えた場合であっても、屈折率や厚さを適宜調節することにより、多層膜のガラス容器に対する密着力を高めつつ、ガラス容器において各種の色を認識させることができる。【００３３】
［第２の実施形態］
第２の実施形態は、ガラス容器の表面に多層膜を、直接的または間接的に備えた多発色ガラス容器の製造方法であって、図６に概略工程を示すように、下記工程（１）、（１’）、および（２）を含むことを特徴とする多発色ガラス容器の製造方法である。
（１）ガラス容器を準備する工程
（１’）ガラス容器の外面に、ポリシロキサン系塗膜を形成する工程
（２）ガラス容器の外面および内面、あるいはいずれか一方の表面に、屈折率が０．１以上異なる二種類の蒸着膜を交互に含んでなる多層膜であって、下層として、シリカ層、クロム層、ジルコニウム層、アルミニウム層の少なくとも一層を含む多層膜を、蒸着法またはスパッタリング法により形成する工程
以下、各工程等に分けて具体的に説明する。
【００３４】
１．ガラス容器の準備工程
（１）塗布工程
図６に示すように、Ｓ１において、ガラス容器を作製した後、Ｓ２に示すように、表面処理工程を介した後、Ｓ３に示すように、塗布工程を設けて、熱硬化性組成物や紫外線硬化性組成物をガラス容器に対して塗布し、それを硬化させることにより、ガラス容器の表面に硬化塗膜を形成することが好ましい。
ここで、熱硬化性組成物等の塗布方法は、特に限定されないものの、例えば、静電塗装法、電着塗装法、ロールコーター法、エアースプレー法、エアレススプレー法、カーテンフローコーター法等を挙げることができる。
そして、これらの塗布方法のうち、より薄膜化が可能で、ガラスの曲面にも均一に塗布することができる一方、塗布装置の構造も簡易であることから、静電塗装法やエアースプレー法を用いることがより好ましい。【００３５】
（２）硬化工程
また、硬化工程における焼き付け条件は、使用する熱硬化性組成物の反応性に応じて適宜変更可能であるが、通常、１４０℃〜２５０℃、１〜１２０分の条件で行うことが好ましく、１５０℃〜２３０℃、５分〜６０分の条件で行うことがより好ましく、１６０℃〜２２０℃、１０分〜３０分の条件で行うことがさらに好ましい。
なお、熱硬化性組成物が、常温乾燥塗料である場合には、室温で１日〜１週間乾燥させることが好ましく、２〜４日乾燥させることがより好ましい。
一方、塗布工程において、紫外線硬化性組成物を使用した場合には、紫外線の露光量を例えば、５０〜１，０００ｍＪ／ｃｍ２の範囲にして、硬化塗膜を形成することが好ましい。【００３６】
（３）表面処理工程
また、ガラス容器と硬化性組成物からなる硬化塗膜との密着性を高めるために、図６のＳ２に示すように、塗布工程の前に、プライマー層を形成するプライマー工程やガラス容器の表面に対してフレーム処理（火炎処理および珪酸化炎処理）を実施するフレーム工程を設けることが好ましい。
このようなプライマー層を構成するプライマーとしては、エポキシ樹脂系プライマー、ポリウレタン変性エポキシ樹脂系プライマー、及び、ポリエステル樹脂系プライマーからなる群より選択される少なくとも一種であることが好ましい。
また、上述したポリオール化合物を含むプライマー、例えば、ポリオール化合物／有機溶剤、ポリオール化合物／シランカップリング剤／有機溶剤、およびポリオール化合物／ホルムアルデヒド系樹脂／シランカップリング剤／有機溶剤をプライマーとして塗装することも好ましい。【００３７】
一方、ガラス容器の表面に対してフレーム処理を実施する際には、珪酸化炎等を用いて、ガラス表面に二酸化珪素（シリカ）の薄膜を形成して、表面の濡れ性を向上させたり、あるいはガラス表面に付着している有機物を排除したりすることにより、ガラスに対する硬化塗膜との密着性をより高めることが好ましい。
より具体的には、例えば、珪素化合物やプロパンガスを燃焼ガスとした珪酸化炎（火炎温度：８００〜１５００℃）を、０．５〜３０秒の条件で吹き付け、ガラス表面を加熱することが好ましい。
なお、フレーム処理（火炎処理）を実施するにあたり、ガラス表面温度については、５０〜２００℃の範囲内の値とすることが好ましく、６０〜１８０℃の範囲内の値とすることがより好ましく、７０〜１５０℃の範囲内の値とすることがさらに好ましい。【００３８】
２．多層膜形成工程
次いで、図６におけるＳ４に示すように、多層膜形成工程を実施するにあたり、例えば、真空蒸着法やスパタッリング法を用いることが好ましい。
すなわち、真空蒸着法やスパタッリング法を採用するとともに、加熱方式として、少なくとも１つの電子銃（ＥＢ銃）や、抵抗加熱、高周波誘導加熱、レーザービーム加熱等を備えることが好ましい。【００３９】
また、上述したように、ＴｉＯ２、ＳｉＯ２、Ｔａ２Ｏ５、Ａｌ２Ｏ３、ＺｒＯ２、ＭｇＦ２等を用いて多層膜を形成しても良い。また、基板にバイアス等を加えたり、基板温度を上昇させたり、あるいは冷却したりするなど、蒸着条件を変化させることも好ましい。
また、同一の電子銃で複数の蒸着源を加熱する場合には、電子ビームを走査して各蒸着源を時分割で加熱することが好ましい。
さらに、蒸着膜の組成や厚さの制御方法としては、同一の電子銃で加熱する場合、各蒸着源を走査する時間を制御することが好ましいし、一方、複数の電子銃で加熱する場合には、各蒸着源に対応させて、入力電力を制御する方法を採ることも好ましい。【００４０】
なお、図７に、真空蒸着装置１０の一例を示すが、少なくとも真空容器１２と、真空ポンプ１４と、加熱部（電子銃）１５と、ガラス容器保持部２０と、を備えることが好ましい。また、蒸着源１８からの蒸着物の蒸発状態を制御するための加熱部１５の駆動制御部１６およびシャッター１７が設けてあることが好ましい。したがって、当該駆動制御部１６を介して、加熱部１５から、複数の蒸着源１８に対して電子線を照射し、シャッター１７を開閉しながら、ガラス容器保持部２０に保持されたガラス容器２に対して、屈折率が異なる複数の蒸着膜からなる多層膜を形成することができる。
そして、ガラス容器２の表面に、屈折率が異なる複数の蒸着膜からなる多層膜を均一かつ安定的に形成するために、真空容器１２の内部に、ガラス容器保持部２０を回転させるための回転部材２２を備えることが好ましい。
すなわち、ガラス容器を、例えば、１０〜１００ｒｐｍの速度で水平方向およびガラス容器の軸方向に沿ってそれぞれ回転させながら多層膜を形成することにより、ガラス容器の表面に、多層膜を均一かつ安定的に形成することができる。
【実施例】
【００４１】
以下に実施例を掲げて、本発明の内容を更に詳しく説明する。ただし、本発明の技術的範囲は、これら実施例のみの記載に限定されるものではなく、本発明の目的の範囲内において適宜変更することができる。【００４２】
［実施例１］
１．硬化塗膜の形成
ボトルネック型のガラスビン（高さ１０ｃｍ、直径４ｃｍ、ボトルネック部高さ３ｃｍ、ボトルネック部直径２ｃｍ）に、下記熱硬化性組成物（Ａ〜Ｅ）をエアースプレーし、次いで、１８０℃×２０分の条件で焼き付け、厚さが３０μｍであって、ＪＩＳ  Ｋ  ５６００に基づいた鉛筆硬度が４Ｈの白色硬化塗膜を形成した。
Ａ：硬化性シロキサン化合物        １００重量部
Ｂ：シランカップリング剤                  ５重量部
Ｃ：硬化触媒                                ５重量部
Ｄ：酸化チタン                              １重量部
Ｅ：キシレン                                ５０重量部【００４３】
２．多層膜の形成
次いで、図７に示す真空蒸着装置を用いて、ガラスビンを３０ｒｐｍで水平方向に回転させながら白色硬化塗膜の上に、厚さ１００ｎｍのシリカ層（ＳｉＯ２）と、厚さ１００ｎｍのチタン層（Ｔｉ）と、厚さ１００ｎｍのシリカ層と、厚さ１００ｎｍのチタン層と、厚さ１００ｎｍのシリカ層と、厚さ１００ｎｍのチタン層と、を交互に形成した。すなわち、屈折率が異なる６層の蒸着膜からなる多層膜を形成し、多発色ガラス容器とした。【００４４】
３．多発色ガラス容器の評価
得られた多発色ガラス容器につき、以下のような発色性、密着性、および鉛筆硬度の評価を行った。それぞれ得られた結果を表１に示す。【００４５】
（１）発色性
得られた多発色ガラス容器を垂直方向に立て、それに対して、水平方向に見る角度を０〜１８０°の範囲で変えて視認し、発色性の評価を行った。
◎：鮮明なレインボーカラーや玉虫色を視認することができる。
○：やや鮮明なレインボーカラーや玉虫色を視認することができる。
△：わずかにレインボーカラーや玉虫色を視認することができる。
×：単一色のみ視認される。【００４６】
（２）密着性
得られた多発色ガラス容器につき、ＪＩＳ  Ｋ  ５６００に基づいた碁盤目テ−プ法を実施し、１００碁盤目あたりのはがれ数から、下記基準に照らして密着性の評価を実施した。
◎：はがれ数は０個／１００碁盤目以下である。
○：はがれ数は３個以下／１００碁盤目である。
△：はがれ数は１０個以下／１００碁盤目である。
×：はがれ数は１０個以上／１００碁盤目である。【００４７】
（３）鉛筆硬度
得られた多発色ガラス容器につき、ＪＩＳ  Ｋ  ５６００に基づいた鉛筆硬度を測定した。【００４８】
［実施例２〜５］
実施例２〜５においては、ガラスビンにおける白色硬化塗膜の上に、厚さ１００ｎｍのシリカ層（ＳｉＯ２）と、厚さ１００ｎｍのチタン層（Ｔｉ）とを交互に形成して、屈折率が異なる２層、３層、４層および５層の蒸着膜からなる多層膜をそれぞれ形成したほかは、実施例１と同様に多発色ガラス容器を作成して、評価した。【００４９】
［比較例１〜２］
比較例１〜２においては、ガラスビンにおける白色硬化塗膜の上に、厚さ１００ｎｍのシリカ層（ＳｉＯ２）または厚さ１００ｎｍのチタン層（Ｔｉ）のいずれかを形成したほかは、実施例１と同様に多発色ガラス容器を作成して、発色性等を評価した。【００５０】
【表１】
0004410797.tif 000002
【００５１】
［参考例６〜１０および比較例３〜４］
実施例１〜５および比較例１〜２において、ボトルネック型のガラスビンの表面に、白色硬化塗膜を形成しない一方、ガラスビンの内部に白色乳液を充填したほかは、実施例１等と同様に、多発色ガラス容器を作成して、発色性等を評価した。それぞれ得られた結果を表２に示す。
【００５２】
【表２】
0004410797.tif 000003
【産業上の利用可能性】
【００５３】
本発明の多発色ガラス容器によれば、ガラス容器を見る方向によって、当該ガラス容器の色が異なって見えるとともに、表面硬度が著しく高いために、芳香剤用ガラス容器、香水用ガラス容器、化粧品用ガラス容器等の用途に好適に使用することができる。
また、本発明の多発色ガラス容器の製造方法によれば、真空蒸着法等によって所定の多層膜を、安定的かつ迅速に形成することができ、比較的安価なガラス容器を提供することができる。
【図１】
0004410797.tif 000004
【図２】
0004410797.tif 000005
【図３】
0004410797.tif 000006
【図４】
0004410797.tif 000007
【図５】
0004410797.tif 000008
【図６】
0004410797.tif 000009
【図７】
0004410797.tif 000010